МАТЕРИАЛЫ, СОДЕРЖАЩИЕ ПРОМЕЖУТОЧНЫЕ СОЕДИНЕНИЯ ПОЛИИЗОЦИАНУРАТА

1. Способ получения стабильного промежуточного и дополнительно отверждаемого материала, содержащего полиизоцианурат, который содержит свободные изоцианатные (NCO) группы, имеет изоцианатное число 5-30% масс, более предпочтительно, изоцианатное число 15-25% масс, и имеет конечную концентрацию соединений полиизоцианурата, которая не изменяется больше чем на 10% от ее начального значения (вычисляется как изменение изоцианатного числа), когда поддерживается при комнатной температуре (примерно 20°C) и при давлении окружающей среды в течение, по меньшей мере, нескольких часов, более предпочтительно, в течение минимум 5 часов, наиболее предпочтительно, в течение более 24 часов, этот способ включает, по меньшей мере, стадии:
- получения композиции полиизоцианата, а затем
2
- объединения и смешивания соединений, которые содержат группу, имеющую структуру -CO-NH, с композицией полиизоцианата, и, впоследствии или одновременно с этим,
2
- объединения и смешивания соединения катализатора тримеризации с композицией полиизоцианата в таком количестве, что число эквивалентов соединений, которые содержат группу, имеющую структуру -CO-NH, по отношению к числу эквивалентов катализатора тримеризации ниже 4 и выше чем 0,75, предпочтительно, находится в пределах между 1 и 3, более предпочтительно, в пределах между 1 и 2, наиболее предпочтительно, в пределах между 1 и 1,5, а затем
- предоставления возможности для взаимодействия композиции, а затем
- необязательно, охлаждения композиции.
2. Способ по п. 1, в котором стадия предоставления возможности для взаимодействия композиции осуществляется при повышении температуры ниже 90C и охлаждения естественным образом до комнатной температуры.
3. Способ по любому из пп. 1 и 2, в котором композиция полиизоцианата дополнительно содержит композицию одноатомного спирта или полиола, которая предпочтительно содержит полиолы сложных полиэфиров и/или простых полиэфиров, предпочтительно имеющих среднюю молекулярную массу 32-6000 и, предпочтительно, среднюю номинальную степень функциональности 1-8.
4. Способ по любому из пп. 1 и 2, в котором соединения полиизоцианата в композиции полиизоцианата выбирают из толуола дииизоцианата, метилена дифенилдииизоцианата или из композиции полиизоцианата, содержащей метилен дифенилдииизоцианат, или из смеси таких полиизоцианатов.
5. Способ по любому из пп. 1 и 2, в котором соединение катализатора тримеризации выбирают из одной или нескольких органических солей, предпочтительно, указанную органическую соль выбирают из органических солей щелочных металлов, щелочноземельных металлов и/или четвертичного аммония, более предпочтительно, из карбоксилатов и/или алкоксидов, таких как ацетат калия, гексаноат калия, этилгексаноат калия, октаноат калия, лактат калия, этоксид натрия, формиат натрия, формиат калия, ацетат натрия, бензоат калия, и из их смесей.
6. Способ по любому из пп. 1 и 2, в котором соединение катализатора тримеризации выбирают из композиции, содержащей LiCl и эпоксидную смолу, при условии, что число эквивалентов LiCl по отношению к числу эквивалентов эпокси находится в пределах в пределах от 1:2 до 1:80, более предпочтительно, в пределах от 1:2 до 1:40, а наиболее предпочтительно, от 1:4 до 1:30.
2
2
7. Способ по любому из пп. 1 и 2, дополнительно включающий стадию (дополнительного) добавления эпоксидной смолы к композиции полиизоцианата до или, альтернативно, после стадии предоставления возможности композиции полиизоцианата, который содержит соединения, имеющие группу, имеющую структуру -CO-NH, для взаимодействия с соединением катализатора тримеризации в таких количествах, что число эквивалентов соединений, имеющих группу -CO-NH,в композиции полиизоцианата равно или меньше чем число эквивалентов эпокси.
8. Стабильный промежуточный и дополнительно отверждаемый материал, содержащий полиизоцианурат, получаемый с помощью способа по любому из пп. 1-7.
4
3
9. Промежуточный дополнительно отверждаемый материал, содержащий полиизоцианурат, по п. 8, дополнительно содержащий добавки и/или материал для связывания, такой как древесная стружка, опилки, древесные хлопья, древесные плиты; бумага и картон, как измельченный, так и слоистый; песок, вермикулит, глина, цемент и другие силикаты; измельченный каучук, измельченный термопластики, измельченные термоусадочные материалы; соты из любого материала, вроде картона, алюминия, дерева и пластика; металлические частицы и пластинки; пробка в форме частиц или слоев; природные волокна, подобные льну, пеньке и сизалю; синтетические волокна, подобные полиамиду, полиолефину, полиарамиду, полиэстру и углеродным волокнам; минеральные волокна, подобные стекловолокну и волокну из каменной ваты; минеральные наполнители, подобные BaSO и CaCO; наночастицы, подобные глинам, неорганические оксиды и углеродные материалы; стеклянные шарики, измельченное стекло, полые стеклянные шарики; расширенные или расширяемые шарики; необработанные или обработанные отходы, подобные перемолотым, резанным, разломанным на куски или измельченным отходам, и в частности, зола; тканые и нетканые текстильные материалы; и сочетания двух или более из этих материалов.
10. Способ дополнительного отверждения материала, содержащего промежуточное соединение полиизоцианурата по пп. 8 и 9 и полученного с использованием способа по любому из пп. 1-7, и где композиция содержит эпоксидную смолу, указанный способ включает стадию нагрева указанных материалов, содержащих промежуточные соединения полиизоцианурата, при повышенных температурах, по меньшей мере, 90°C, предпочтительно, по меньшей мере, 100°C, более предпочтительно, по меньшей мере, 120°C, наиболее предпочтительно при температуре, равной, по меньшей мере, 125°C, в течение, по меньшей мере, от нескольких минут и до 2 часов.
11. Способ по п. 10, дополнительно включающий, перед стадией нагрева указанной композиции при повышенных температурах, по меньшей мере, 90°C, стадию дополнительного добавления катализатора тримеризации, предпочтительно выбранного из одного или нескольких соединений катализаторов по любому из пп. 7 и 8, к материалу, содержащему промежуточное соединение полиизоцианурата.
4
3
12. Способ по любому из пп. 10 и 11, дополнительно включающий, перед стадией нагрева указанной композиции при повышенных температурах, по меньшей мере, 90°C, стадию добавления и смешивания добавок и/или материала (материалов) для связывания в материал, содержащий промежуточное соединение полиизоцианурата, таких как древесная стружка, опилки, древесные хлопья, древесные плиты; бумага и картон, как измельченный, так и слоистый; песок, вермикулит, глина, цемент и другие силикаты; измельченный каучук, измельченные термопластики, измельченные термоусадочные материалы; соты из любого материала, вроде картона, алюминия, дерева и пластика; металлические частицы и пластинки; пробка в форме частиц или слоев; природные волокна, подобные льну, пеньке и сизалю; синтетические волокна, подобные полиамиду, полиолефину, полиарамиду, полиэстру и углеродным волокнам; минеральные волокна, подобные стекловолокну и волокну из каменной ваты; минеральные наполнители, подобные BaSO и CaCO; наночастицы, подобные глинам, неорганические оксиды и углеродные материалы; стеклянные шарики, измельченное стекло, полые стеклянные шарики; расширенные или расширяемые шарики; необработанные или обработанные отходы, подобные перемолотым, резанным, разломанным на куски или измельченным отходам, и в частности зола; тканые и нетканые текстильные материалы; и сочетания двух или более из этих материалов, перед стадией объединения и смешивания соединения катализатора тримеризации с композицией полиизоцианата.
13. Способ по любому из пп. 10 и 11, дополнительно включающий стадию дополнительного отверждения.
14. Материал, содержащий полиизоцианурат, который может быть получен с помощью способа по любому из пп. 10-13.